(57)【要約】      （修正有）【課題】ガラス繊維と樹脂との透明樹脂複合体で、ガラス繊維布帛を薄いものとした場合に、初期引裂強度を向上させつつ、透明性の向上、維持が可能な透明シートの提供。【解決手段】厚さが８〜３０μｍのガラス繊維布帛２と、ガラス繊維布帛２に含浸された状態で含まれる硬化樹脂組成物層３と、硬化樹脂組成物層３に積層された、ポリ塩化ビニル樹脂以外の熱可塑性樹脂を含む熱可塑性樹脂層４を含む透明シート１。好ましくは、硬化樹脂組成物層３が、アクリルシラップを含む樹脂組成物を硬化したものである透明シート１。ガラス繊維布帛２が織物であり、織物を構成するガラス糸は、平均フィラメントが３．５〜４．５μｍで、フィラメント本数が２０〜１１０本で、織物が、経緯ともに８０〜１２０本／２５ｍｍ厚さが９〜３０μｍで、質量が９〜３５ｇ／ｍ２で、硬化樹脂組成物層３と熱可塑性樹脂層４の合計質量が、１５０〜３００ｇ／ｍ２である、透明シート１。【選択図】図１
2018140580.tif 000002
【特許請求の範囲】
【請求項１】
厚さが８〜３０μｍのガラス繊維布帛と、前記ガラス繊維布帛に含浸された状態で含まれる硬化樹脂組成物層と、
前記硬化樹脂組成物層に積層された、ポリ塩化ビニル樹脂以外の熱可塑性樹脂を含む熱可塑性樹脂層と、を含む透明シート。
【請求項２】
前記硬化樹脂組成物層が、アクリルシラップを含む樹脂組成物を硬化したものである、請求項１に記載の透明シート。
【請求項３】
前記ガラス繊維布帛が織物であり、
前記織物を構成するガラス糸が、平均フィラメント径が３．５〜４．５μｍ、フィラメント本数が２０〜１１０本であり、
前記織物が、織密度が経緯ともに８０〜１２０本／２５ｍｍ、厚さが９〜３０μｍ、質量が９〜３５ｇ／ｍ２である、請求項１又は２に記載の透明シート。
【請求項４】
前記透明シートにおいて、前記硬化樹脂組成物層及び前記熱可塑性樹脂層の合計質量が１５０〜３００ｇ／ｍ２である、請求項１〜３のいずれか１項に記載の透明シート。
【請求項５】
前記熱可塑性樹脂層における表面側にさらに使用時に剥離される剥離可能なカバー材が積層され、
前記熱可塑性樹脂層が少なくとも表面側に帯電防止剤を含む、請求項１〜４のいずれか１項に記載の透明シート。
【請求項６】
下記促進試験前後の全光線透過率が９０％以上、ヘーズが３％以下である、請求項１〜５のいずれか１項に記載の透明シート。
（促進試験方法）
透明シートを恒温恒湿機に入れ、５０℃、湿度９０％の湿熱環境下で７日間加熱し、乾燥、自然冷却をおこなう。
【請求項７】
請求項１〜６のいずれか１項に記載の透明シートを含む、防煙垂壁。
【請求項８】
ガラス繊維布帛と、前記ガラス繊維布帛に含浸された状態で含まれる光硬化樹脂組成物層と、前記光硬化樹脂組成物層に積層された、熱可塑性樹脂層と、を含む透明シートの製造方法であって、
光透過性のカバー材が積層された光透過性の熱可塑性樹脂フィルムを少なくとも２枚準備する工程Ａと、
ガラス繊維布帛が浸漬された未硬化の光硬化樹脂組成物を、前記工程Ａで得られた前記熱可塑性樹脂フィルム２枚で、光透過性のカバー材が外側となるようにして挟んだ状態で、前記未硬化の光硬化樹脂組成物に光を照射し、前記未硬化の光硬化性樹脂組成物を硬化させる工程Ｂと、を含む、透明シートの製造方法。
【発明の詳細な説明】
【技術分野】
【０００１】
本発明は、透明シートに関し、特に防煙垂壁等に好適な透明シート、これを用いた防煙垂壁、及び該透明シートの製造方法に関する。
【背景技術】
【０００２】
建築基準法及び建築基準法施行令は、建築物の火災時に発生する煙、有毒ガスなどの流動を妨げて、避難及び消火活動が円滑に行えるように、排煙設備を設けることを規定している。従って、オフィスビル、商業施設などの建築物には、排煙設備及び遮煙設備として、防煙垂壁などが設置されることが多い。
【０００３】
防煙垂壁は、火災発生時の煙、有毒ガスなどが廊下や上層階へ流動することを一時的に遮断し、避難に必要な時間を確保することなどを目的として、通常、建築物の天井に取り付けられている。このため、防煙垂壁によって視野が妨げられたり、美観が損なわれたりしないよう、防煙垂壁としては、透明板ガラス、ガラス繊維と樹脂との透明樹脂複合体などが用いられている。ガラス繊維と樹脂との透明樹脂複合体は、透明板ガラスに比して割れにくいという利点を有する。例えば、特許文献１には、ガラス繊維織物と硬化樹脂層とを含む透明不燃性シートが開示されている。
【０００４】
また、例えば、特許文献２には、ガラス繊維布帛とこれに含浸させた透明な硬化樹脂層とを含む基材層を有しており、該基材層の少なくとも片面に補強層が一体に形成してある透明不燃性シートが開示されている。
【先行技術文献】
【特許文献】
【０００５】
【特許文献１】特開２００５−３１９７４６号公報
【特許文献２】特開２０１１−２１３０９３号公報
【発明の概要】
【発明が解決しようとする課題】
【０００６】
しかしながら、例えば、特許文献１に開示されたような透明不燃性シートは、不燃性に優れるものの、ヘーズが高く、透明性が不十分であるという問題がある。
【０００７】
本発明者等は、上記透明不燃性シートの透明性が不十分となる原因について検討した。そして、本発明者等は、例えば、特許文献１に実施例として具体的に開示されている透明不燃性シートは、不燃性を優れたものとすべく厚さ１００μｍ程度の比較的厚いガラス繊維織物を使用しており、入射光のガラス繊維と硬化樹脂との界面での屈折や反射が多くなることに起因して、透明性が不十分となることを知得した。
【０００８】
そこで、本発明者等は、上記特許文献１に開示されている透明不燃性シートのガラス繊維織物をより薄いもの、例えば３０μｍ以下とし、透明性を向上させようとした。しかし、特許文献１に開示されている透明不燃性シートのガラス繊維織物の厚さを薄くした場合、引裂強度、特に初期引裂強度が劣りやすくなるという問題があることを知得した。
【０００９】
一方、特許文献２に開示された透明不燃性シートによれば、少なくとも片面に補強層が一体に形成してあるので、透明不燃性シート全体の引裂強さを高く維持することができる。そして、補強層として、例えばガラス繊維からなる網体や、塩化ビニル樹脂フィルムなどが、単独で或いはこれらを組み合わせて用いることが開示されている。しかし、補強層として、ガラス繊維からなる網体を用いた場合は、ヘーズが高くなり、製造直後であっても高い透明性が得られないという問題があった。また、塩化ビニル樹脂フィルムを補強層とした場合、通常環境下では問題が少ないが、例えば高温多湿環境下において防煙垂壁として長期間使用すると、透明性を維持することができない場合があるという問題があった。すなわち、従来、ガラス繊維と樹脂との透明複合体の従来技術において、製造直後及び高温多湿環境下での長期間の使用後、の透明性と、初期引裂強度とは、一方の性能を高くすれば他方の性能が悪化する、トレードオフの関係性にある。
【００１０】
このような状況下、本発明は、ガラス繊維と樹脂との透明樹脂複合体において、ガラス繊維布帛を薄いものとした場合に、初期引裂強度を向上させつつ、製造直後及び高温多湿環境下での長期間の使用後、の透明性を優れやすくすることが可能な、透明シートを提供することを主な目的とする。
【課題を解決するための手段】
【００１１】
本発明者等は、上記のような課題を解決すべく鋭意検討を行った。その結果、特許文献２に開示されている透明不燃性シートにおいて、塩化ビニル樹脂フィルムを補強層とし、例えば高温多湿環境下において防煙垂壁として長期間使用したときに透明性を維持することができない場合があることの原因が、塩化ビニル樹脂フィルムに含有されている可塑剤のブリードアウトにあることを突き止めた。
【００１２】
すなわち、塩化ビニル樹脂フィルムには多量の可塑剤が含有されているところ、これを硬化樹脂組成物層に積層させた場合、高温多湿環境下において防煙垂壁として長期間使用すると、該可塑剤が移行（ブリードアウト）し塩化ビニル樹脂フィルムと硬化樹脂組成物層の界面に滲出し、透明性を維持できなくなる場合があることを突き止めた。
【００１３】
そして、本発明者等が検討を重ねた結果、ガラス繊維布帛を厚さ８〜３０μｍとすることにより製造直後の透明性を向上させつつ、硬化樹脂組成物層に積層する層として可塑剤が不要なポリ塩化ビニル樹脂以外の熱可塑性樹脂層とすることにより、高温多湿環境下において防煙垂壁として長期間使用した場合に上記製造直後の透明性を維持し初期引裂強度を向上させ得ることを見出した。本発明は、これらの知見に基づいて、さらに検討を重ねることにより完成された発明である。
【００１４】
すなわち、本発明は、下記に掲げる態様の発明を提供する。
項１．厚さが８〜３０μｍのガラス繊維布帛と、前記ガラス繊維布帛に含浸された状態で含まれる硬化樹脂組成物層と、前記硬化樹脂組成物層に積層された、ポリ塩化ビニル樹脂以外の熱可塑性樹脂を含む熱可塑性樹脂層と、を含む透明シート。
項２．前記硬化樹脂組成物層が、アクリルシラップを含む樹脂組成物を硬化したものである、項１に記載の透明シート。
項３．前記ガラス繊維布帛が織物であり、前記織物を構成するガラス糸が、平均フィラメント径が３．５〜４．５μｍ、フィラメント本数が２０〜１１０本であり、前記織物が、織密度が経緯ともに８０〜１２０本／２５ｍｍ、厚さが９〜３０μｍ、質量が９〜３５ｇ／ｍ２である、項１又は２に記載の透明シート。
項４．前記透明シートにおいて、前記硬化樹脂組成物層及び前記熱可塑性樹脂層の合計質量が１５０〜３００ｇ／ｍ２である、項１〜３のいずれか１項に記載の透明シート。
項５．前記熱可塑性樹脂層における表面側にさらに使用時に剥離される剥離可能なカバー材が積層され、前記熱可塑性樹脂層が少なくとも表面側に帯電防止剤を含む、項１〜４のいずれか１項に記載の透明シート。
項６．下記促進試験前後の全光線透過率が９０％以上、ヘーズが３％以下である、項１〜５のいずれか１項に記載の透明シート。
（促進試験方法）
透明シートを恒温恒湿機に入れ、５０℃、湿度９０％の湿熱環境下で７日間加熱し、乾燥、自然冷却をおこなう。
項７．項１〜６のいずれか１項に記載の透明シートを含む、防煙垂壁。
項８．ガラス繊維布帛と、前記ガラス繊維布帛に含浸された状態で含まれる光硬化樹脂組成物層と、前記光硬化樹脂組成物層に積層された、熱可塑性樹脂層と、を含む透明シートの製造方法であって、光透過性のカバー材が積層された光透過性の熱可塑性樹脂フィルムを少なくとも２枚準備する工程Ａと、ガラス繊維布帛が浸漬された未硬化の光硬化樹脂組成物を、前記工程Ａで得られた前記熱可塑性樹脂フィルム２枚で、光透過性のカバー材が外側となるようにして挟んだ状態で、前記未硬化の光硬化樹脂組成物に光を照射し、前記未硬化の光硬化性樹脂組成物を硬化させる工程Ｂと、を含む、透明シートの製造方法。
【発明の効果】
【００１５】
本発明によれば、ガラス繊維と樹脂との複合体において、ガラス繊維布帛を薄いものとした場合に、初期引裂強度を向上させつつ、製造直後及び高温多湿環境下での長期間の使用後、の透明性（以下、総称して「高温多湿環境下使用前後の透明性」と略することがある。）を優れやすくすることが可能な、透明シートを提供することができる。従って、本発明の透明シートは、例えば防煙垂壁等に好適に用いることができる。
【図面の簡単な説明】
【００１６】
【図１】本発明の透明シートの一例を示す略図的断面図である。
【図２】本発明の透明シートの一例を示す略図的断面図である。
【図３】本発明の初期引裂強度の測定方法を説明する略図的平面図である。
【発明を実施するための形態】
【００１７】
本発明の透明シートは、厚さが８〜３０μｍのガラス繊維布帛と、前記ガラス繊維布帛に含浸された硬化樹脂組成物層と、前記硬化樹脂組成物層に積層された、ポリ塩化ビニル樹脂以外の熱可塑性樹脂を含む熱可塑性樹脂層と、を含むことを特徴とする。
【００１８】
例えば図１に示されるように、本発明の透明シート１は、ガラス繊維布帛２と、ガラス繊維布帛２に含浸された硬化樹脂組成物層３と、ポリ塩化ビニル樹脂以外の熱可塑性樹脂４（以下、「熱可塑性樹脂層４」と略することがある。）を含む積層構造を有する。透明シート１において、ガラス繊維布帛２は、少なくとも１層含まれていればよく、複数層含まれていてもよい。
【００１９】
図１において、硬化樹脂組成物層３は、ガラス繊維布帛２を構成している複数のガラス繊維の隙間を埋めており、硬化樹脂組成物層３の一方の表面側部分３１と、他方の表面側部分と３２とは、当該隙間部分を介して通じている。また、本発明の透明シート１においては、透明性を高める観点から、例えば図１に示されるように、ガラス繊維布帛２の層の少なくとも一方の面上に当該硬化樹脂組成物層３が形成されていることが好ましく、ガラス繊維布帛２の層の面上に当該硬化樹脂組成物層３が形成されていることがより好ましい。
【００２０】
また、本発明の透明シート１は、前記熱可塑性樹脂層４における表面側に、必要に応じて、別の層を積層することができる。当該別の層としては、例えば、図２に例示するように、使用時に剥離される剥離可能なカバー材５を積層することができる。以下、本発明の透明シート１を構成する各層の組成について詳述する。
【００２１】
（ガラス繊維布帛２）
本発明の透明シート１において、ガラス繊維布帛２は、複数のガラス繊維により構成されている。ガラス繊維布帛２において、複数のガラス繊維は、互いに絡み合って１枚の布帛を形成している。ガラス繊維布帛２としては、例えば、複数の経糸と複数の緯糸とで構成されるガラス繊維織物（ガラスクロス）が挙げられる。ガラス繊維織物の織組織としては、特に制限されず、例えば、平織、朱子織、綾織、斜子織、畦織などが挙げられる。
【００２２】
ガラス繊維布帛２を構成するガラス繊維のガラス材料としては、特に制限されず、例えば公知のガラス材料を用いることができる。ガラス材料としては、例えば、無アルカリガラス（Ｅガラス）、耐酸性の含アルカリガラス（Ｃガラス）、高強度・高弾性率ガラス（Ｓガラス、Ｔガラス等）、耐アルカリ性ガラス（ＡＲガラス）等が挙げられ、好ましくは汎用性の高い無アルカリガラス（Ｅガラス）が挙げられる。ガラス繊維布帛２を構成するガラス繊維は、１種類のガラス材料からなるものであってもよいし、異なるガラス材料からなるガラス繊維を２種類以上組み合わせたものであってもよい。また、透明性をより向上させる観点から、後述する、硬化樹脂組成物層３の屈折率と近似するガラス材料を選択することが好ましい。
【００２３】
本発明の透明シート１において、ガラス繊維布帛は、厚さが８〜３０μｍである。透明樹脂とガラスクロスとの複合材における従来技術よりも薄いガラス繊維布帛とすることにより、燃えにくい性質を維持しつつ透明シートの高温多湿環境下使用前後の透明性を向上することが可能となる。上記厚さは、８〜３０μｍが好ましく、９〜２０μｍがより好ましく、９〜１３μｍが特に好ましい。
【００２４】
また、本発明の透明シート１において、透明シートの高温多湿環境下使用前後のヘーズをより一層小さいものとしつつ、透明シートに含有される樹脂が燃焼したときにガラス繊維布帛の目荒れの発生をより一層防ぎやすくするという観点から、ガラス繊維布帛が織物であり、前記織物を構成するガラス糸が、平均フィラメント径が３．５〜４．５μｍ、フィラメント本数が２０〜１１０本であり、前記織物が、織密度が経緯ともに８０〜１２０本／２５ｍｍ、厚さが９〜３０μｍ、質量が９〜３５ｇ／ｍ２であるものとすることが好ましい。
【００２５】
また、上記ガラス繊維織物において、透明シートに含有される樹脂が燃焼したときにガラス繊維布帛の目荒れの発生をより一層防ぎやすくするという観点から、ガラス繊維織物の厚さを経糸のガラスフィラメントの直径と緯糸のガラスフィラメントの直径との平均値で除した値（ガラスクロスの厚さ／｛（経糸のガラスフィラメントの直径＋緯糸のガラスフィラメントの直径）／２｝）として示される平均段数が２．５以上３．５未満の範囲にあることが好ましい。
【００２６】
例えば本発明の透明シート１を防煙垂壁に用いる場合、ガラス繊維布帛が火災発生時の煙の拡散を防ぐ役割を果たす。そして、火災発生時には熱風が天井を伝って流れる場合があり、これを防煙垂壁で防ぐことが求められる。
【００２７】
一方、上記したような構成であるガラス繊維織物は、厚さが、平均フィラメント径に対して数倍程度、フィラメント数本分程度である。すなわち、上記ガラス繊維織物の構成は、複数本あるフィラメントがガラス織物平面方向に拡幅されていることも表している。特定のフィラメント径のフィラメントを特定本数含むガラス糸を、ガラス繊維織物が特定の厚さとなるように扁平化することで、扁平化されない丸いガラス糸に比して火災発生時の樹脂成分の燃焼によっても織目がより一層ずれにくくなり大きな貫通孔が生じることをより一層防ぎやすくなる。また、上記のようなガラス繊維織物の構成とすることで、透明シートに入射する光の屈折、反射を低減でき、高温多湿環境下使用前後の透明性が一層向上することもできる。上記したようなガラス繊維織物を製造する方法としては、例えば、平均フィラメント径が３．５〜４．５μｍ、フィラメント本数が２０〜１１０本であるガラス糸を、織密度が経緯ともに８０〜１２０本／２５ｍｍとなるようにエアージェット織機等で製織し、ガラス繊維織物の張力を経方向が５０〜１００Ｎ／ｍ、より好ましくは８０〜１００Ｎ／ｍとしながら１〜３ＭＰａ程度の圧力の水流処理をおこなうことが挙げられ、当該処理を複数回おこなうことが好ましく挙げられる。
【００２８】
同様の観点から、ガラス繊維布帛が織物であり、前記織物を構成するガラス糸が、平均フィラメント径が３．５〜４．２μｍ、フィラメント本数が４５〜１１０本であり、前記織物が、織密度が経緯ともに８５〜１０５本／２５ｍｍ、厚さが９〜３０μｍ、質量が９〜３５ｇ／ｍ２であるものとすることがより好ましく、前記織物を構成するガラス糸が、平均フィラメント径が３．５〜４．５μｍ、フィラメント本数が２０〜５５本であり、前記織物が、織密度が経緯ともに８０〜１２０本／２５ｍｍ、厚さが９〜１３μｍ、質量が９〜１５ｇ／ｍ２であるものとすることがさらに好ましく、前記織物を構成するガラス糸が、平均フィラメント径が３．５〜４．２μｍ、フィラメント本数が４５〜５５本であり、前記織物が、織密度が経緯ともに８５〜１０５本／２５ｍｍ、厚さが９〜１３μｍ、質量が９〜１３ｇ／ｍ２であるものとすることが特に好ましい。
【００２９】
ガラス繊維布帛２と硬化樹脂組成物層３との屈折率の差としては、０．０２以下が好ましく、０．０１以下がより好ましく、０．００５以下がさらに好ましい。ガラス繊維布帛２の屈折率としては、好ましくは１．４５〜１．６５程度、より好ましくは１．５０〜１．６０程度が挙げられる。
【００３０】
なお、上記ガラス繊維布帛２の屈折率の測定は、ＪＩＳ  Ｋ  ７１４２：２００８のＢ法に準じて行う。具体的には、ガラス繊維布帛２を構成するガラス繊維について、浸液としてヨウ化メチレン（ｎＤ２３１．７４７）、フタル酸ブチル（ｎＤ２３１．４９１）及び炭酸ジメチル（ｎＤ２３１．３６６）を用い、アッベ屈折計として（株）アタゴ製のＮＡＲ−２Ｔを用い、光源として波長５８９ｎｍのナトリウムＤ線を用いて温度２３℃で測定を行い、試験数５回の平均値を屈折率の値とする。また、硬化樹脂組成物３の屈折率の測定は、ＪＩＳ  Ｋ  ７１４２：２００８のＢ法に準じて行う。具体的には、硬化させた硬化樹脂組成物を粉体化し、浸液としてヨウ化メチレン（ｎＤ２３１．７４７）、フタル酸ブチル（ｎＤ２３１．４９１）及び炭酸ジメチル（ｎＤ２３１．３６６）を用い、顕微鏡として小型測定顕微鏡ＳＴＭ５−３１１（オリンパス社製、観察倍率４００倍）を用い、光源として波長５８９ｎｍのナトリウムＤ線を用いて温度２３℃で測定を行い、試験数５回の平均値を屈折率の値とする。
【００３１】
ガラス繊維布帛２と硬化樹脂組成物層３とのアッベ数の差としては、３０以下が好ましく、２０以下がより好ましく、１０以下がさらに好ましい。ガラス繊維布帛２のアッベ数としては、３０〜８０が好ましく、４０〜７０がより好ましく、５０〜６５がさらに好ましい。なお、硬化樹脂組成物、ガラス繊維のアッベ数は、次のように測定する。
【００３２】
（硬化樹脂組成物のアッベ数）
ガラス繊維布帛が含まれていない硬化樹脂組成物のシートを、ガラス繊維布帛を含む場合と同じ条件で同じ厚みとして作製し、試験片を幅８ｍｍ、長さ２０ｍｍとして表面をよく研磨し、ＪＩＳ  Ｋ  ７１４２Ａ法に準じ、アッベ屈折計として（株）アタゴ製のＮＡＲ−２Ｔ、接触液としてジヨードメタン、光源として波長５８９ｎｍのナトリウムＤ線を用い、測定温度を２３℃として、波長５８９ｎｍの屈折率を測定する。続いて、光源を自然光として分散値を測定、算出し、下記式（ＩＩＩ）に従い、アッベ数を算出する。
アッベ数＝（波長５８９ｎｍの屈折率−１）／分散値      （ＩＩＩ）
【００３３】
（ガラス繊維のアッベ数）
ガラス繊維を構成するガラス材料を用いて、幅８ｍｍ、長さ２０ｍｍ、厚み５ｍｍのガラスシートを作製し、表面をよく研磨し、ＪＩＳ  Ｋ  ７１４２Ａ法に準じ、アッベ屈折計として（株）アタゴ製のＮＡＲ−２Ｔ、接触液としてジヨードメタン、光源として波長５８９ｎｍのナトリウムＤ線を用い、測定温度を２３℃として、波長５８９ｎｍの屈折率を測定する。続いて、光源を自然光として分散値を測定、算出し、上記式（ＩＩＩ）に従い、アッベ数を算出する。
【００３４】
（硬化樹脂組成物層３）
本発明の透明シート１において、硬化樹脂組成物層３は、後述のガラス繊維布帛２に含浸されており、硬化性樹脂を含む樹脂組成物の硬化物により形成されている。具体的には、硬化樹脂組成物層３は、硬化性樹脂を含む樹脂組成物に対して、光、熱などのエネルギーを与えることによって樹脂組成物が硬化した硬化物により形成されている。
【００３５】
硬化性樹脂としては、透明シート１の高温多湿環境下使用前後の透明性をより一層向上させる観点から、硬化樹脂組成物層３と前述したガラス繊維布帛２の屈折率とを近似させることができるものが好ましい。好ましい硬化性樹脂としては、硬化樹脂組成物が光硬化性となるものが好ましく、例えば、ビニルエステル樹脂、ウレタンアクリレート樹脂、フルオレンアクリレート樹脂、不飽和ポリエステル樹脂、硬化性アクリル樹脂、エポキシ樹脂等が挙げられる。中でも、熱可塑性樹脂層４との接着性をより向上させるという観点から、アクリルシラップを含む樹脂組成物を硬化したものが特に好ましい。本発明において、アクリルシラップとは、ポリメタクリル酸メチル（ＰＭＭＡ）などの（メタ）アクリル酸エステルポリマーをメタクリル酸メチルなどのアクリル単量体に溶解した重合性液状混合物をいう。上記アクリルシラップの中でも、ポリメタクリル酸メチル、メタクリル酸メチル／アクリル酸メチル共重合体、及びメタクリル酸メチル／アクリル酸ノルマルブチル共重合体からなる群より選ばれる１種以上のアクリル酸エステルポリマーをメタクリル酸メチル単量体に溶解したアクリルシラップが特に好ましい。このように、硬化樹脂組成物層３を、アクリルシラップを含む樹脂組成物を硬化したものとする場合、熱可塑性樹脂層４との密着性がより向上するため、透明シート１の高温多湿環境下使用前後の透明性がより一層向上するので好ましい。
【００３６】
硬化樹脂組成物層３を形成する樹脂組成物は、硬化促進剤、難燃剤、紫外線吸収剤、充填剤、帯電防止剤などの添加物をさらに含んでいてもよい。難燃剤としては、例えば、水酸化アルミニウム、水酸化マグネシウム、トリクロロエチルホスフェート、トリアリルホスフェート、ポリリン酸アンモニウム、リン酸エステルなどが挙げられる。紫外線吸収剤としては、例えば、ベンゾトリアゾールなどが挙げられる。充填剤としては、例えば、炭酸カルシウム、シリカ、タルクなどが挙げられる。帯電防止剤としては、例えば、界面活性剤などが挙げられる。これらの添加剤は、１種類単独で使用してもよいし、２種類以上を組み合わせて使用してもよい。
【００３７】
本発明において、透明シート１の高温多湿環境下使用前後の透明性を高めるために、後述のガラス繊維布帛２と硬化樹脂組成物３の屈折率とは、近似するように設定される。このような観点から、硬化樹脂組成物３の屈折率としては、好ましくは１．４５〜１．６５程度、より好ましくは１．５０〜１．６０程度が挙げられる。また、透明シート１の高温多湿環境下使用前後の透明性を高めるために、後述のガラス繊維布帛２と硬化樹脂組成物３のアッベ数とは、近似するように設定することが好ましい。このような観点から、硬化樹脂組成物３のアッベ数としては、３０〜７０が好ましく、４０〜６０がより好ましい。
【００３８】
本発明の透明シート１において、硬化樹脂組成物層３の質量としては、例えば、２０〜１００ｇ／ｍ２が挙げられ、高温多湿環境下使用前後の透明性と不燃性とをより両立するという観点から、２０〜５０ｇ／ｍ２が好ましく挙げられる。また、硬化樹脂組成物層の厚さとしては、例えば、２０〜１３０μｍが挙げられ、高温多湿環境下使用前後の透明性と不燃性とをより両立するという観点から、３０〜６０μｍが好ましく挙げられる。
【００３９】
本発明の透明シート１において、ガラス繊維布帛２と硬化樹脂組成物層３との重量比は、高温多湿環境下使用前後の透明性と不燃性とをより一層両立するという観点から、ガラス繊維布帛２及び硬化樹脂組成物層３の合計質量に対する、ガラス繊維布帛２の質量の割合が５〜５０質量％が好ましく、１０〜３５質量％がより好ましく、１０〜２５質量％が特に好ましい。また、ガラス繊維布帛２の、使用時に剥離される剥離可能なカバー材５を剥離後の透明シート１の全質量（すなわち、剥離可能なカバー材５を除く質量）中の割合（＝ガラス繊維布帛２の質量（ｇ）／剥離可能なカバー材５を除く質量（ｇ）×１００（％））としては、例えば、３〜２０質量％が挙げられ、３〜１５質量％が好ましく挙げられ、３〜１０質量％がより好ましく挙げられる。
【００４０】
（熱可塑性樹脂層４）
本発明の透明シート１において、熱可塑性樹脂層４は、ガラス繊維布帛２に含浸された硬化樹脂組成物層３に積層され、透明シート１の高温多湿環境下において長期間使用した場合に透明性を維持させつつ、初期引裂強度を向上させる役割を果たす。
【００４１】
熱可塑性樹脂層４は、ポリ塩化ビニル樹脂以外の熱可塑性樹脂を含む。ポリ塩化ビニル樹脂以外の熱可塑性樹脂としては、例えば、可塑剤の量が少なくてもフィルム化が可能なものが挙げられ、ポリ塩化ビニル樹脂以外の非晶性の熱可塑性樹脂を含む２軸延伸フィルムが好ましく挙げられる。ポリ塩化ビニル樹脂以外の熱可塑性樹脂としては、例えば、ポリエステル樹脂、ポリカーボネート樹脂、及びポリアミド樹脂が挙げられ、これらを少なくとも１種以上含むものとすることもできる。また、熱可塑性樹脂層４は、ポリ塩化ビニル樹脂を含まないものとすることもできる。透明シート１の初期引裂強度をより一層優れたものとする観点から、熱可塑性樹脂層４は、エレメンドルフ引裂伝播抵抗（株式会社東洋精機製作所製エレメンドルフ引裂機を用い、ＪＩＳ  Ｋ７１２８−２・１９９８に基づいて引裂強さ（Ｎ）を測定し、この測定値をフィルム厚みで除して引裂伝播抵抗（Ｎ／ｍｍ）とする。なお、引裂強度はたて方向及びよこ方向それぞれ２０サンプルの試験結果の平均値とする。）がたて方向及びよこ方向ともに１Ｎ／ｍｍ以上のものが挙げられ、３〜２０Ｎ／ｍｍのものが好ましく挙げられ、５〜１５Ｎ／ｍｍのものがより好ましく挙げられる。中でも、耐薬品性（防煙垂壁として使用するときはアルカリ洗剤耐性を含む。）、初期引裂強の向上及び透明性をより一層両立させるという観点からは、熱可塑性樹脂層４はポリエステル樹脂を含むものとすることが好ましい。該ポリエステル樹脂としては、例えば、ポリエチレンテレフタレート（ＰＥＴ）、又はポリエチレンナフタレート（ＰＥＮ）とすることが挙げられる。熱可塑性樹脂層４における可塑剤の含有量としては、例えば、１０質量％以下が挙げられ、５質量％以下が好ましく、３質量％以下がより好ましく、１質量％以下がさらに好ましく、０．５質量％以下が特に好ましく挙げられる。上記可塑剤としては、塩化ビニル樹脂の可塑剤として公知のものが挙げられ、例えば、フタル酸ジ−ｎ−ブチル、フタル酸ジ−ｎ−オクチル、フタル酸ジ−２−エチルヘキシル、フタル酸ジイソオクチル、フタル酸ジオチルデシル、フタル酸ジイソデシル、フタル酸ブチルベンジル、イソフタル酸ジ−２−エチルヘキシルなどのフタル酸系可塑剤、アジピン酸−２−エチルヘキシル、アジピン酸ジ−２−デシル、セバチン酸ジブチル、セバチン酸−２−エチルヘキシルなどの脂肪酸エステル可塑剤、リン酸トリブチル、リン酸トリ−２−エチルヘキシル、リン酸−２−エチルヘキシルジフェニル、リン酸トリクレジルなどのリン酸エステル系可塑剤、トリメリット酸トリ−２−エチルヘキシル、トリメリット酸トリオクチルなどのトリメリット酸エステル系可塑剤、アジピン酸系ポリエステル可塑剤、フタル酸系ポリエステル可塑剤などのポリエステル系可塑剤、テレフタル酸系可塑剤が挙げられる。
【００４２】
熱可塑性樹脂層４には、必要に応じて、コロナ処理やフレーム処理、プラズマ処理などの表面処理を施すことができ、また、易滑性、易接着性、帯電防止性などの各種機能を付与するコーティング層、耐摩耗性を向上させるハードコート層等を設けたものであってもよい。
【００４３】
中でも、後述する、熱可塑性樹脂層４における表面側にさらに使用時に剥離される剥離可能なカバー材５が積層される場合は、熱可塑性樹脂層４が少なくとも表面側（図２における熱可塑性樹脂層４の表面側部分４１及び４２）に帯電防止剤を含むことが好ましい。例えば、本発明の透明シート１を防煙垂壁とする場合、施工時の取り扱い性を向上させる観点から、剥離可能なカバー材５が積層されることが好ましい。そして、当該カバー材５は、例えば、防煙垂壁がショッピングモール等大型施設に設置される場合に、該大型施設開業に合わせて（すなわち、防煙垂壁として使用する際に）剥離される。一方、当該カバー材５の剥離の際、熱可塑性樹脂層４と当該カバー材５との摩擦が生じ、熱可塑性樹脂層４に静電気を帯びてしまう場合があり、空気中に存在する粉塵等が防煙垂壁表面に付着してしまうことが考えられる。従って、熱可塑性樹脂層４が少なくとも表面側に帯電防止剤を含むものとすることにより、カバー材５の剥離に伴う静電気発生がより一層抑制でき、透明シート１の製造直後の優れた透明性を維持しやすくなる。
【００４４】
上記帯電防止剤としては、公知のものが使用でき、例えば、第４級アンモニウム塩、ピリジニウム塩、第１〜３級アミノ基等のカチオン性基を有する各種のカチオン性帯電防止剤；スルホン酸塩基、硫酸エステル塩基、リン酸エステル塩基、ホスホン酸塩基等のアニオン性基を有するアニオン系帯電防止剤；アミノ酸系、アミノ硫酸エステル系等の両性帯電防止剤；アミノアルコール系、グリセリン系、ポリエチレングリコール系等のノニオン性の帯電防止剤等の各種界面活性剤型帯電防止剤；更には上記のような帯電防止剤を高分子量化した高分子型帯電防止剤、銀、酸化錫、酸化亜鉛等の無機系帯電防止剤等が挙げられる。また、第３級アミノ基や第４級アンモニウム基を有し、電離放射線により重合可能なモノマーやオリゴマー、例えば、Ｎ，Ｎ−ジアルキルアミノアルキル（メタ）アクリレートモノマー、それらの第４級化合物等の重合性帯電防止剤も使用できる。また、銀系、酸化錫系、酸化亜鉛系等の無機系帯電防止剤とする場合、無機微粒子の粒径としては、例えば、ＢＥＴ法を用いて求めた粒子径（ＢＥＴ粒子径）が可視光線の波長以下の１００ｎｍ以下、好ましくは１〜１００ｎｍとすることで、透明シート１の透明性をより維持しやすくなる。
【００４５】
本発明の透明シート１において、熱可塑性樹脂層４の１層あたりの質量としては、例えば、３０〜１５０ｇ／ｍ２が挙げられ、初期引裂強度と不燃性とをより両立するという観点から、５０〜９０ｇ／ｍ２が好ましく挙げられ、６０〜８０ｇ／ｍ２がより好ましく挙げられる。また、熱可塑性樹脂層４の厚さとしては、例えば、２０〜１００μｍが挙げられ、初期引裂強度と不燃性とをより両立するという観点から、３０〜７０μｍが好ましく挙げられ、４０〜６０μｍがより好ましく挙げられる。また、例えば、熱可塑性樹脂層４に、易滑性、易接着性、帯電防止性などの各種機能を付与するコーティング層及び／又は耐摩耗性を向上させるハードコート層等、別の層を積層する場合は、当該別の層の厚さとしては、例えば、０．１〜３μｍが挙げられ、０．１〜１μｍが好ましく挙げられる。
【００４６】
（剥離可能なカバー材５）
本発明の透明シート１は、必要に応じて、熱可塑性樹脂層４における表面側にさらに使用時に剥離される剥離可能なカバー材５を積層することができる。これにより、例えば、本発明の透明シート１を防煙垂壁とする場合、施工時に透明シート１に傷等が発生し透明性や美感が低下するのを防ぎやすくなる。
【００４７】
そして、前述のように、当該カバー材５は、例えば、建築基準法により防煙垂壁設置が義務付けられる施設に設置される場合に、例えば、防煙垂壁設置工事終了後に（すなわち、防煙垂壁として使用する際に）剥離される。一方、当該カバー材５の剥離の際、熱可塑性樹脂層４と当該カバー材５との摩擦が生じ、熱可塑性樹脂層４に静電気を帯びてしまう場合があり、空気中に存在する粉塵等が防煙垂壁表面に付着してしまうことが考えられる。従って、熱可塑性樹脂層４における表面側にさらに使用時に剥離される剥離可能なカバー材５を積層する場合は、熱可塑性樹脂層４が少なくとも表面側に帯電防止剤を含むものとすることにより、カバー材５の剥離に伴う静電気発生がより一層抑制でき、透明シート１の優れた透明性を維持しやすくなるので好ましい。
【００４８】
上記剥離可能なカバー材５としては、例えば、ポリエチレンフィルム、ポリテトラフルオロエチレンフィルム、ポリプロピレンフィルム、表面処理した紙等を用いることができ、カバー材５を剥離する際に、カバー材５と熱可塑性樹脂層４との接着力が、熱可塑性樹脂層４と硬化樹脂組成物層３との接着力よりも小さいものであればよい。中でも、上記剥離可能なカバー材５として、光透過性のカバー材とすれば、例えば、前述した硬化樹脂組成物層３を形成する樹脂組成物を光硬化性の硬化樹脂組成物とする場合に、当該硬化樹脂組成物を硬化させる工程においても熱可塑性樹脂組成物層４に傷等が発生し透明性や美感が低下することを防ぎやすくなる点で好ましい。上記光透過性としては、光硬化性樹脂を硬化させる光を透過させれば特に制限されないが、例えば、１００〜４００ｎｍの波長の光を透過させるもの、２５０〜４００ｎｍの波長の光を透過させるものが挙げられる。カバー材の光線透過率としては、例えば、ＵＶ透過率測定器（株式会社島津製作所製商品名ＵＶ３１５０）にて測定する、測定波長２５０〜４００ｎｍ間の平均透過率が４０％以上が好ましく、５０％以上がより好ましく、６０％以上が特に好ましい。
【００４９】
（透明シート１の物性、性能）
本発明の透明シート１の厚さとしては、例えば、使用時に剥離される剥離可能なカバー材５を剥離後の透明シート１の厚さ（すなわち、剥離可能なカバー材５を除く厚さ）としては、１００〜３００μｍ、好ましくは１５０〜２００μｍが挙げられる。また、本発明の透明シート１の質量として、例えば、使用時に剥離される剥離可能なカバー材５を剥離後の透明シート１の質量（すなわち、剥離可能なカバー材５を除く質量）として、１００〜４００ｇ／ｍ２が挙げられ、１５０〜３００ｇ／ｍ２が好ましく挙げられる。また、本発明の透明シート１において、前記硬化樹脂組成物層及び前記熱可塑性樹脂層の合計質量が１５０〜３００ｇ／ｍ２、より好ましくは１５０〜２００ｇ／ｍ２であると、不燃性と引裂強度とを一層両立しやすくなるので好ましい。
【００５０】
本発明の透明シート１においては、ガラス繊維布帛の厚さが８〜３０μｍであり、熱可塑性樹脂層４を積層することから、高温多湿環境下使用前後の透明性が高いものとし得る。高温多湿環境下使用前後の高い透明性を担保する観点から、本発明の透明シート１の高温多湿環境下使用前の全光線透過率は、８５％以上が挙げられ、好ましくは９０％以上である。また、本発明の透明シート１の高温多湿環境下使用前のヘーズは、５％以下が挙げられ、３％以下が好ましく、１％以下がより好ましい。透明シート１の全光線透過率及びヘーズは、それぞれ、ＪＩＳ  Ｋ７３７５  ２００８「プラスチック−全光線透過率及び全光線反射率の求め方」に従って測定して得られた値である。
【００５１】
上記のように高温多湿環境下使用前の高い透明性を担保するには、ガラス繊維布帛の厚さが８〜３０μｍとするほか、ガラス繊維布帛２と硬化樹脂組成物層３との屈折率差をより小さいものとしたり、ガラス繊維布帛が織物であり、前記織物を構成するガラス糸が、平均フィラメント径が３．５〜４．５μｍ、フィラメント本数が２０〜５５本であり、前記織物が、織密度が経緯ともに８０〜１２０本／２５ｍｍ、厚さが９〜１５μｍ、質量が９〜１５ｇ／ｍ２としたり、硬化樹脂組成物層３をアクリルシラップを含む樹脂組成物を硬化したものとすること等が挙げられる。
【００５２】
本発明の透明シート１の高温多湿環境使用後の全光線透過率としては、下記促進試験後の透明シート１の全光線透過率が、８５％以上が挙げられ、好ましくは９０％以上である。また、本発明の透明シート１の高温多湿環境下使用後のヘーズとしては、下記促進試験後の透明シート１のヘーズが５％以下が挙げられ、３％以下が好ましく、１％以下がより好ましい。
（促進試験方法）
透明シートを恒温恒湿機に入れ、５０℃、湿度９０％の湿熱環境下で７日間加熱し、乾燥、自然冷却した後、ＪＩＳ  Ｋ７３７５  ２００８「プラスチック−全光線透過率及び全光線反射率の求め方」に従って測定する。
【００５３】
上記のように高温多湿環境使用後の高い透明性を担保するには、前述した高温多湿環境下使用前の高い透明性を担保する方法及び熱可塑性樹脂層４をポリ塩化ビニル樹脂以外の熱可塑性樹脂を含むものとすることの他、熱可塑性樹脂層４に含まれる可塑剤の量を少ないものとしたりすること等が挙げられる。
【００５４】
本発明の透明シート１においては、熱可塑性樹脂層４を設けていることから、初期引裂強度を高いものとし得る。高い初期引裂強度を担保する観点から、初期引裂強度は、３０〜１００（Ｎ）が好ましく、４０〜１００（Ｎ）がより好ましく、５０〜１００（Ｎ）が特に好ましい。本発明において、初期引裂強度は、次のように測定、算出される。
（試験方法）
ＪＩＳ  Ｒ  ３４２０：２０１３の７．１６のＣ法（トラペゾイド法）に準じ、透明シートから７５ｍｍ×１５０ｍｍの試験片をたて方向、よこ方向にそれぞれ採取し、直角を含む２つの台形部（図３に例示する台形Ａ部に相当）それぞれに裏表両面に滑り止めのためのテープ（積水化学株式会社製商品名６００Ｓ）を貼付し、切れ目は入れずに、定速荷重型引張試験機（株式会社オリエンテック製商品名ＲＴＣ−１３１０Ａ）を用いておこない、最大荷重を測定し、たて方向最大荷重及びよこ方向最大荷重の平均値（＝（たて方向最大荷重（Ｎ）＋よこ方向最大荷重（Ｎ））／２）を初期引裂強度（Ｎ）とする。
【００５５】
本発明の透明シート１は、ガラス繊維布帛２を含むため、燃えにくい性質（不燃性）を備えることができる。なお、本発明の透明シート１の不燃性としては、一般財団法人建材試験センターの「防耐火性能試験・評価業務方法書」（平成２６年３月１日変更版）における４．１０．２  発熱性試験・評価方法に従って測定される、輻射電気ヒーターからシートの表面に５０ｋＷ／ｍ２の輻射熱を照射する発熱性試験において、加熱開始後の最大発熱速度が１０秒以上継続して２００ｋＷ／ｍ２を超えず、総発熱量が８ＭＪ／ｍ２以下であることが好ましい。不燃性をより一層向上させるためには、例えば、硬化樹脂組成物層３及び熱可塑性樹脂層４において、難燃剤の添加や有機物量の減量等を行なえばよい。
【００５６】
（本発明の透明シートの製造方法）
本発明の透明シート１の製造方法としては、特に制限されず、例えば次のような製造方法が挙げられる。まず、上記のガラス繊維布帛２と、硬化樹脂組成物層３を構成する上記の未硬化の硬化樹脂組成物を準備する。該硬化樹脂組成物を熱可塑性樹脂層４とするフィルム（例えばポリエステルフィルム等）に塗布し、ガラス繊維布帛２の両面から当該フィルムを圧着してガラス繊維布帛２の両面側から硬化樹脂組成物を含浸させ、硬化樹脂組成物を加熱や光照射により硬化させて、ガラス繊維布帛２に硬化樹脂組成物層３が含浸され、該硬化樹脂組成物層３に熱可塑性樹脂層４が積層された、透明シート１（熱可塑性樹脂層４／ガラス繊維布帛２に含浸された状態で含まれる硬化樹脂組成物層３／熱可塑性樹脂層４の順で積層された透明シート１）が得られる。
【００５７】
熱エネルギーの付与によって樹脂組成物を硬化させる場合、加熱温度は、特に制限されず、例えば５０〜２００℃程度とすることができる。また、光エネルギーの付与によって樹脂組成物を硬化させる場合には、樹脂組成物に光を照射して硬化させる。光照射の条件としては、例えば積算光量１００〜５００ｍＪ／ｃｍ２とすることができる。
【００５８】
また、例えば、上記熱可塑性樹脂層４が少なくとも表面側に帯電防止剤を含むものとするときは、透明シート１を製造後に帯電防止剤を付与してもよいし、予め熱可塑性樹脂層４とするフィルムに帯電防止処理を施すこともできる。また、本発明の透明シート１を、熱可塑性樹脂層４における表面側にさらに使用時に剥離される剥離可能なカバー材５が積層されたものとする場合は、上記透明シート１を得た後に該カバー材５を積層することができる。また、予め剥離可能なカバー材５を熱可塑性樹脂層４とするフィルムに積層し両者を一体化させておき、カバー材５が外側になるようにして、未硬化の硬化樹脂組成物を熱可塑性樹脂層４の面に塗布し、ガラス繊維布帛２の両面から当該一体化させ硬化樹脂組成物を塗布したシートを圧着してガラス繊維布帛２の両面側から樹脂組成物を含浸させ、硬化樹脂組成物を加熱や光照射により硬化させて、ガラス繊維布帛２に硬化樹脂組成物層３が含浸され、該硬化樹脂組成物層３に熱可塑性樹脂層４が積層され、該熱可塑性樹脂層４に剥離可能なカバー材５が積層された透明シート１（剥離可能なカバー材５／熱可塑性樹脂層４／ガラス繊維布帛２に含浸された状態で含まれる硬化樹脂組成物層３／熱可塑性樹脂層４／剥離可能なカバー材５の順で積層された透明シート１）が得られる。
【００５９】
また、本発明の透明シートの製造方法としては、ガラス繊維布帛と、前記ガラス繊維布帛に含浸された状態で含まれる光硬化樹脂組成物層と、前記光硬化樹脂組成物層に積層された、熱可塑性樹脂層と、を含む透明シートの製造方法であって、光透過性のカバー材が積層された光透過性の熱可塑性樹脂フィルムを少なくとも２枚準備する工程Ａと、ガラス繊維布帛が浸漬された未硬化の光硬化樹脂組成物を、前記工程Ａで得られた前記熱可塑性樹脂フィルム２枚で、光透過性のカバー材が外側となるようにして挟んだ状態で、前記未硬化の光硬化樹脂組成物に光を照射し、前記未硬化の光硬化性樹脂組成物を硬化させる工程Ｂと、を含むものとすることができる。
【００６０】
（本発明の透明シートの用途）
本発明の透明シートの用途としては、防煙垂壁とすることが挙げられる。中でも、本発明の透明シートは、防煙垂壁使用時において最外層となる層が熱可塑性樹脂層４となる場合は、高周波溶着加工が可能となることから、テンション式防煙垂壁用として、好適に用いることができる。本発明において、テンション式防煙垂壁とは、２対の方立の間に透明不燃性シートが張設されてなる垂壁であり、例えば、天井に垂下されて設置される場合の透明不燃性シートの下部側に無目を有さない防煙垂壁が挙げられる。また、
ガラスの代替と成り得ることから、ガラスが用いられている他の用途、例えば、パーティション、間仕切り、防煙シート、防煙カーテン（例えば工場などで使用されるもの）、タッチパネル等に適用することもできる。また、本発明の透明シート１は、硬化性樹脂組成物層４の質量を、例えば、２０〜１００ｇ／ｍ２、より好ましくは２０〜５０ｇ／ｍ２とした場合は、より一層柔軟性に優れるものとなることから、ロール製品としやすくなる。当該ロール製品の長手方向長さとしては、例えば、５〜３００ｍ等が挙げられる。
【実施例】
【００６１】
以下に、実施例及び比較例を示して本発明を詳細に説明する。ただし、本発明は、実施例に限定されない。
【００６２】
上記のガラス繊維布帛に含浸させる硬化樹脂組成物としては、表１の組成となるようにして、アクリルシラップ（株式会社菱晃製商品名「アクリシラップＸＤ−８００５」（屈折率１．５５０）及び「アクリシラップＸＤ−８００６」（屈折率１．５７０）を質量比で１：１で混合したもの）、ビニルエステル樹脂（日本ユピカ株式会社製）、スチレンモノマー（日本ユピカ株式会社製）、２官能（メタ）アクリレート、光重合開始剤の混合物を使用した。なお、硬化剤である２官能（メタ）アクリレートとしては、表１に記載のＮＰＧＤＡ（ネオペンチルグリコールジアクリレート、分子量２１２、（日本ユピカ株式会社製））を用いた。また、光重合開始剤の量は、ビニルエステル樹脂とスチレンモノマーと２官能（メタ）アクリレートの合計１００質量部に対して２質量部とした。熱可塑性樹脂層としては、市販の東洋紡株式会社製２軸延伸ポリエステルフィルム（商品名「コスモシャイン（登録商標）Ａ４３００」、厚さ５０μｍ、質量７０ｇ／ｍ２）に帯電防止剤として酸化スズ系帯電防止剤（粒径１００ｎｍ以下）を分散させたポリエステル樹脂を０．５ｇ／ｍ２塗布したもの、塩化ビニル樹脂としては市販の塩化ビニル樹脂フィルム(オカモト株式会社製、一般用ＰＶＣ＃３２０、厚さ１００μｍ、質量１２０ｇ／ｍ２)を使用した。剥離可能なカバー材としては、ポリプロピレンフィルム（厚さ４０μｍ、質量３６ｇ／ｍ２）、剥離可能なカバー材を熱可塑性樹脂層に剥離可能に接着させる粘着剤としては、アクリル酸エステル系粘着剤を用いた。
【００６３】
＜実施例１＞
（ガラス繊維布帛の製造）
経糸及び緯糸としてユニチカグラスファイバー株式会社製商品名「ＥＣＢＣ３０００  １／０  ０．５Ｚ」（平均フィラメント径４μｍ、平均フィラメント本数５０本、撚り数０．５Ｚ）を用い、エアージェット織機で製織し、経糸密度が９５本／２５ｍｍ、緯糸密度が９５本／２５ｍｍの平織のガラス繊維織物を得た。ついで、得られたガラス繊維織物に付着している紡糸集束剤と製織集束剤を４００℃で３０時間加熱して除去した。その後、表面処理剤のシランカップリング剤（Ｓ−３５０：Ｎ−ビニルベンジル−アミノエチル−γ−アミノプロピルトリメトキシシラン（塩酸塩）チッソ株式会社）を１５ｇ／Ｌの濃度に調整しパダーロールで絞った後、１２０℃で１分乾燥・キュアリングした。そして、圧力１．５ＭＰａの水流加工でガラス繊維織物の張力を経方向が１００Ｎ／ｍとしながら拡幅処理を２回施し、ガラス繊維織物を得た。得られたガラス繊維織物は、経糸密度９５本／２５ｍｍ、緯糸密度９５本／２５ｍｍ、厚さ１３μｍ、質量１２ｇ／ｍ２、屈折率１．５６１であった。
【００６４】
（熱可塑性樹脂層への剥離可能なカバー材の積層）
前述した、帯電防止処理を施したポリエステルフィルムの、帯電防止処理を施した面側に、前述したポリプロピレンフィルムにアクリル酸エステル系粘着剤を付与したものを、当該粘着剤がポリエステルフィルム側となるように積層し、乾燥させて、前記ポリエステルフィルムにポリプロピレンフィルムが積層したフィルムを得た。当該フィルムは２枚用意した。
【００６５】
（透明シートの製造）
前述のポリエステルフィルムにポリプロピレンフィルムが積層したフィルム１枚のポリエステルフィルム面側に、表１に記載の硬化樹脂組成物を塗布した。次に、該硬化樹脂組成物の上に、上記得られたガラス繊維布帛を載せ、１分間静置してガラス繊維布帛の隙間に上記の樹脂を含浸させた。次いで、上から前述のポリエステルフィルムにポリプロピレンフィルムが積層したフィルムもう１枚をさらに載せ、この上からローラで硬化樹脂組成物層の質量が４０ｇ／ｍ２となるように加圧した。その後、ポリエステルフィルムにポリプロピレンフィルムが積層したフィルムごと、硬化樹脂組成物にブラックライト蛍光ランプ（株式会社東芝製商品名ＦＬ１５ＢＬＢ）を用いて光照射（光照射条件：積算光量２００ｍＪ／ｃｍ２）して硬化樹脂組成物を硬化させ、硬化樹脂組成物層を形成し、図２に例示する積層構造である透明シートを得た。得られた透明シートにおいて、ガラス繊維布帛のガラス繊維間の隙間には、硬化樹脂組成物層（樹脂組成物の硬化物）が含浸されており、ガラス繊維布帛の層の両面上には硬化樹脂組成物層が形成されていた。
【００６６】
＜実施例２＞
（ガラス繊維布帛の製造）
経糸及び緯糸としてユニチカグラスファイバー株式会社製商品名「ＥＣＢＣ３０００  １／０  ０．５Ｚ」（平均フィラメント径４μｍ、平均フィラメント本数５０本、撚り数０．５Ｚ）を用い、エアージェット織機で製織し、経糸密度が９５本／２５ｍｍ、緯糸密度が９５本／２５ｍｍの平織のガラス繊維織物を得た。ついで、得られたガラス繊維織物に付着している紡糸集束剤と製織集束剤を４００℃で３０時間加熱して除去した。その後、表面処理剤のシランカップリング剤（Ｓ−３５０：Ｎ−ビニルベンジル−アミノエチル−γ−アミノプロピルトリメトキシシラン（塩酸塩）チッソ株式会社）を１５ｇ／Ｌの濃度に調整しパダーロールで絞った後、１２０℃で１分乾燥・キュアリングした。そして、圧力１．５ＭＰａの水流加工でガラス繊維織物の張力を経方向が１００Ｎ／ｍとしながら拡幅処理を２回施し、ガラス繊維織物を得た。得られたガラス繊維織物は、経糸密度９５本／２５ｍｍ、緯糸密度９５本／２５ｍｍ、厚さ１３μｍ、質量１２ｇ／ｍ２、屈折率１．５６１であった。
【００６７】
（熱可塑性樹脂層への剥離可能なカバー材の積層）
前述した、帯電防止処理を施したポリエステルフィルムの、帯電防止処理を施した面側に、前述したポリプロピレンフィルムにアクリル酸エステル系粘着剤を付与したものを、当該粘着剤がポリエステルフィルム側となるように積層し、乾燥させて、前記ポリエステルフィルムにポリプロピレンフィルムが積層したフィルムを得た。当該フィルムは２枚用意した。
【００６８】
（透明シートの製造）
前述のポリエステルフィルムにポリプロピレンフィルムが積層したフィルム１枚のポリエステルフィルム面側に、表１に記載の硬化樹脂組成物を塗布した。次に、該硬化樹脂組成物の上に、上記得られたガラス繊維布帛を載せ、１分間静置してガラス繊維布帛の隙間に上記の樹脂を含浸させた。次いで、上から前述のポリエステルフィルムにポリプロピレンフィルムが積層したフィルムもう１枚をさらに載せ、この上からローラで硬化樹脂組成物層の質量が４０ｇ／ｍ２となるように加圧した。その後、ポリエステルフィルムにポリプロピレンフィルムが積層したフィルムごと、硬化樹脂組成物にブラックライト蛍光ランプ（株式会社東芝製商品名ＦＬ１５ＢＬＢ）を用いて光照射（光照射条件：積算光量２００ｍＪ／ｃｍ２）して硬化樹脂組成物を硬化させ、硬化樹脂組成物層を形成し、図２に例示する積層構造である透明シートを得た。得られた透明シートにおいて、ガラス繊維布帛のガラス繊維間の隙間には、硬化樹脂組成物層（樹脂組成物の硬化物）が含浸されており、ガラス繊維布帛の層の両面上には硬化樹脂組成物層が形成されていた。
【００６９】
＜実施例３＞
（ガラス繊維布帛の製造）
経糸及び緯糸としてユニチカグラスファイバー株式会社製商品名「ＥＣＢＣ３０００  １／０  ０．５Ｚ」（平均フィラメント径４μｍ、平均フィラメント本数５０本、撚り数０．５Ｚ）を用い、エアージェット織機で製織し、経糸密度が９５本／２５ｍｍ、緯糸密度が９５本／２５ｍｍの平織のガラス繊維織物を得た。ついで、得られたガラス繊維織物に付着している紡糸集束剤と製織集束剤を４００℃で３０時間加熱して除去した。その後、表面処理剤のシランカップリング剤（Ｓ−３５０：Ｎ−ビニルベンジル−アミノエチル−γ−アミノプロピルトリメトキシシラン（塩酸塩）チッソ株式会社）を１５ｇ／Ｌの濃度に調整しパダーロールで絞った後、１２０℃で１分乾燥・キュアリングし、ガラス繊維織物を得た（すなわち、拡幅処理は施さなかった）。得られたガラス繊維織物は、経糸密度９５本／２５ｍｍ、緯糸密度９５本／２５ｍｍ、厚さ１５μｍ、質量１２ｇ／ｍ２、屈折率１．５６１であった。
【００７０】
（熱可塑性樹脂層への剥離可能なカバー材の積層）
前述した、帯電防止処理を施したポリエステルフィルムの、帯電防止処理を施した面側に、前述したポリプロピレンフィルムにアクリル酸エステル系粘着剤を付与したものを、当該粘着剤がポリエステルフィルム側となるように積層し、乾燥させて、前記ポリエステルフィルムにポリプロピレンフィルムが積層したフィルムを得た。当該フィルムは２枚用意した。
【００７１】
（透明シートの製造）
前述のポリエステルフィルムにポリプロピレンフィルムが積層したフィルム１枚のポリエステルフィルム面側に、表１に記載の硬化樹脂組成物を塗布した。次に、該硬化樹脂組成物の上に、上記得られたガラス繊維布帛を載せ、１分間静置してガラス繊維布帛の隙間に上記の樹脂を含浸させた。次いで、上から前述のポリエステルフィルムにポリプロピレンフィルムが積層したフィルムもう１枚をさらに載せ、この上からローラで硬化樹脂組成物層の質量が４０ｇ／ｍ２となるように加圧した。その後、ポリエステルフィルムにポリプロピレンフィルムが積層したフィルムごと、硬化樹脂組成物にブラックライト蛍光ランプ（株式会社東芝製商品名ＦＬ１５ＢＬＢ）を用いて光照射（光照射条件：積算光量２００ｍＪ／ｃｍ２）して硬化樹脂組成物を硬化させ、硬化樹脂組成物層を形成し、図２に例示する積層構造である透明シートを得た。得られた透明シートにおいて、ガラス繊維布帛のガラス繊維間の隙間には、硬化樹脂組成物層（樹脂組成物の硬化物）が含浸されており、ガラス繊維布帛の層の両面上には硬化樹脂組成物層が形成されていた。
【００７２】
＜実施例４＞
（ガラス繊維布帛の製造）
経糸及び緯糸としてユニチカグラスファイバー株式会社製商品名「ＥＣＣ１２００  １／０  １．０Ｚ」（平均フィラメント径４．５μｍ、平均フィラメント本数１００本、撚り数１．０Ｚ）を用い、エアージェット織機で製織し、経糸密度が９０本／２５ｍｍ、緯糸密度が９０本／２５ｍｍの平織のガラス繊維織物を得た。ついで、得られたガラス繊維織物に付着している紡糸集束剤と製織集束剤を４００℃で３０時間加熱して除去した。その後、表面処理剤のシランカップリング剤（Ｓ−３５０：Ｎ−ビニルベンジル−アミノエチル−γ−アミノプロピルトリメトキシシラン（塩酸塩）チッソ株式会社）を１５ｇ／Ｌの濃度に調整しパダーロールで絞った後、１２０℃で１分乾燥・キュアリングした。そして、圧力１．５ＭＰａの水流加工でガラス繊維織物の張力を経方向が１００Ｎ／ｍとしながら拡幅処理を１回施し、ガラス繊維織物を得た。得られたガラス繊維織物は、経糸密度９０本／２５ｍｍ、緯糸密度９０本／２５ｍｍ、厚さ２７μｍ、質量３０ｇ／ｍ２、屈折率１．５６１であった。
【００７３】
（熱可塑性樹脂層への剥離可能なカバー材の積層）
前述した、帯電防止処理を施したポリエステルフィルムの、帯電防止処理を施した面側に、前述したポリプロピレンフィルムにアクリル酸エステル系粘着剤を付与したものを、当該粘着剤がポリエステルフィルム側となるように積層し、乾燥させて、前記ポリエステルフィルムにポリプロピレンフィルムが積層したフィルムを得た。当該フィルムは２枚用意した。
【００７４】
（透明シートの製造）
前述のポリエステルフィルムにポリプロピレンフィルムが積層したフィルム１枚のポリエステルフィルム面側に、表１に記載の硬化樹脂組成物を塗布した。次に、該硬化樹脂組成物の上に、上記得られたガラス繊維布帛を載せ、１分間静置してガラス繊維布帛の隙間に上記の樹脂を含浸させた。次いで、上から前述のポリエステルフィルムにポリプロピレンフィルムが積層したフィルムもう１枚をさらに載せ、この上からローラで硬化樹脂組成物層の質量が９０ｇ／ｍ２となるように加圧した。その後、ポリエステルフィルムにポリプロピレンフィルムが積層したフィルムごと、硬化樹脂組成物にブラックライト蛍光ランプ（株式会社東芝製商品名ＦＬ１５ＢＬＢ）を用いて光照射（光照射条件：積算光量２００ｍＪ／ｃｍ２）して硬化樹脂組成物を硬化させ、硬化樹脂組成物層を形成し、図２に例示する積層構造である透明シートを得た。得られた透明シートにおいて、ガラス繊維布帛のガラス繊維間の隙間には、硬化樹脂組成物層（樹脂組成物の硬化物）が含浸されており、ガラス繊維布帛の層の両面上には硬化樹脂組成物層が形成されていた。
【００７５】
＜比較例１＞
（ガラス繊維布帛の製造）
経糸及び緯糸としてユニチカグラスファイバー株式会社製商品名「ＥＣＢＣ３０００  １／０  ０．５Ｚ」（平均フィラメント径４μｍ、平均フィラメント本数５０本、撚り数０．５Ｚ）を用い、エアージェット織機で製織し、経糸密度が９５本／２５ｍｍ、緯糸密度が９５本／２５ｍｍの平織のガラス繊維織物を得た。ついで、得られたガラス繊維織物に付着している紡糸集束剤と製織集束剤を４００℃で３０時間加熱して除去した。その後、表面処理剤のシランカップリング剤（Ｓ−３５０：Ｎ−ビニルベンジル−アミノエチル−γ−アミノプロピルトリメトキシシラン（塩酸塩）チッソ株式会社）を１５ｇ／Ｌの濃度に調整しパダーロールで絞った後、１２０℃で１分乾燥・キュアリングした。そして、圧力１．５ＭＰａの水流加工でガラス繊維織物の張力を経方向が１００Ｎ／ｍとしながら拡幅処理を２回施し、ガラス繊維織物を得た。得られたガラス繊維織物は、経糸密度９５本／２５ｍｍ、緯糸密度９５本／２５ｍｍ、厚さ１３μｍ、質量１２ｇ／ｍ２、屈折率１．５６１であった。
【００７６】
（透明シートの製造）
前述の塩化ビニル樹脂フィルム１枚に、表１に記載の硬化樹脂組成物を塗布した。次に、該硬化樹脂組成物の上に、上記得られたガラス繊維布帛を載せ、１分間静置してガラス繊維布帛の隙間に上記の樹脂を含浸させた。次いで、上から前述の塩化ビニル樹脂フィルムもう１枚をさらに載せ、この上からローラで硬化樹脂組成物層の質量が４０ｇ／ｍ２となるように加圧した。その後、塩化ビニル樹脂フィルムごと、硬化樹脂組成物にブラックライト蛍光ランプ（株式会社東芝製商品名ＦＬ１５ＢＬＢ）を用いて光照射（光照射条件：積算光量２００ｍＪ／ｃｍ２）して硬化樹脂組成物を硬化させ、硬化樹脂組成物層を形成し、透明シートを得た。得られた透明シートにおいて、ガラス繊維布帛のガラス繊維間の隙間には、硬化樹脂組成物層（樹脂組成物の硬化物）が含浸されており、ガラス繊維布帛の層の両面上には硬化樹脂組成物層が形成されていた。
【００７７】
＜比較例２＞
（ガラス繊維布帛の製造）
経糸及び緯糸としてユニチカグラスファイバー株式会社製商品名「ＥＣＢＣ３０００  １／０  ０．５Ｚ」（平均フィラメント径４μｍ、平均フィラメント本数５０本、撚り数０．５Ｚ）を用い、エアージェット織機で製織し、経糸密度が９５本／２５ｍｍ、緯糸密度が９５本／２５ｍｍの平織のガラス繊維織物を得た。ついで、得られたガラス繊維織物に付着している紡糸集束剤と製織集束剤を４００℃で３０時間加熱して除去した。その後、表面処理剤のシランカップリング剤（Ｓ−３５０：Ｎ−ビニルベンジル−アミノエチル−γ−アミノプロピルトリメトキシシラン（塩酸塩）チッソ株式会社）を１５ｇ／Ｌの濃度に調整しパダーロールで絞った後、１２０℃で１分乾燥・キュアリングした。そして、圧力１．５ＭＰａの水流加工でガラス繊維織物の張力を経方向が１００Ｎ／ｍとしながら拡幅処理を２回施し、ガラス繊維織物を得た。得られたガラス繊維織物は、経糸密度９５本／２５ｍｍ、緯糸密度９５本／２５ｍｍ、厚さ１３μｍ、質量１２ｇ／ｍ２、屈折率１．５６１であった。
【００７８】
（透明シートの製造）
厚さ５０μｍのＰＥＴフィルム上に、表１に記載の硬化樹脂組成物を塗布した。次に、樹脂組成物の上に、上記得られたガラス繊維布帛を載せ、１分間静置してガラス繊維布帛の隙間に上記の樹脂を含浸させた。次いで、上から厚さ０.０５ｍｍのＰＥＴフィルムを載せ、この上からローラで硬化樹脂組成物層の質量が４０ｇ／ｍ２となるように加圧した。その後、上記のＰＥＴフィルムごと、樹脂組成物にブラックライト蛍光ランプ（株式会社東芝製商品名ＦＬ１５ＢＬＢ）を用いて光照射（光照射条件：積算光量２００ｍＪ／ｃｍ２）して樹脂組成物を硬化させ、硬化樹脂組成物層を形成した。次に、２枚のＰＥＴフィルムを除去して、透明シートを得た。得られた透明シートにおいて、ガラス繊維布帛のガラス繊維間の隙間には、硬化樹脂組成物層（樹脂組成物の硬化物）が含浸されており、ガラス繊維布帛の層の両面上には硬化樹脂組成物層が形成されていた。
【００７９】
＜比較例３＞
（ガラス繊維布帛の製造）
経糸及び緯糸としてユニチカグラスファイバー株式会社製商品名「ＥＣＤ４５０  １／０  １．０Ｚ」（平均フィラメント径５μｍ、平均フィラメント本数２００本、撚り数１．０Ｚ）を用い、エアージェット織機で製織し、経糸密度が６０本／２５ｍｍ、緯糸密度が６０本／２５ｍｍの平織のガラス繊維織物を得た。ついで、得られたガラス繊維織物に付着している紡糸集束剤と製織集束剤を４００℃で３０時間加熱して除去した。その後、表面処理剤のシランカップリング剤（Ｓ−３５０：Ｎ−ビニルベンジル−アミノエチル−γ−アミノプロピルトリメトキシシラン（塩酸塩）チッソ株式会社）を１５ｇ／Ｌの濃度に調整しパダーロールで絞った後、１２０℃で１分乾燥・キュアリングした。そして、圧力１．５ＭＰａの水流加工でガラス繊維織物の張力を経方向が１００Ｎ／ｍとしながら拡幅処理を１回施し、ガラス繊維織物を得た。得られたガラス繊維織物は、経糸密度６０本／２５ｍｍ、緯糸密度６０本／２５ｍｍ、厚さ５０μｍ、質量５３ｇ／ｍ２、屈折率１．５６１であった。
【００８０】
（熱可塑性樹脂層への剥離可能なカバー材の積層）
前述した、帯電防止処理を施したポリエステルフィルムの、帯電防止処理を施した面側に、前述したポリプロピレンフィルムにアクリル酸エステル系粘着剤を付与したものを、当該粘着剤がポリエステルフィルム側となるように積層し、乾燥させて、前記ポリエステルフィルムにポリプロピレンフィルムが積層したフィルムを得た。当該フィルムは２枚用意した。
【００８１】
（透明シートの製造）
前述のポリエステルフィルムにポリプロピレンフィルムが積層したフィルム１枚のポリエステルフィルム面側に、表１に記載の硬化樹脂組成物を塗布した。次に、該硬化樹脂組成物の上に、上記得られたガラス繊維布帛を載せ、１分間静置してガラス繊維布帛の隙間に上記の樹脂を含浸させた。次いで、上から前述のポリエステルフィルムにポリプロピレンフィルムが積層したフィルムもう１枚をさらに載せ、この上からローラで硬化樹脂組成物層の質量が１６０ｇ／ｍ２となるように加圧した。その後、ポリエステルフィルムにポリプロピレンフィルムが積層したフィルムごと、硬化樹脂組成物にブラックライト蛍光ランプ（株式会社東芝製商品名ＦＬ１５ＢＬＢ）を用いて光照射（光照射条件：積算光量２００ｍＪ／ｃｍ２）して硬化樹脂組成物を硬化させ、硬化樹脂組成物層を形成し、図２に例示する積層構造である透明シートを得た。得られた透明シートにおいて、ガラス繊維布帛のガラス繊維間の隙間には、硬化樹脂組成物層（樹脂組成物の硬化物）が含浸されており、ガラス繊維布帛の層の両面上には硬化樹脂組成物層が形成されていた。
【００８２】
なお、実施例及び比較例において、ガラス繊維織物の織密度は、ＪＩＳ  Ｒ  ３４２０  ２０１３  ７．９に従い、測定及び算出した。また、ガラス繊維織物の厚みは、ＪＩＳ  Ｒ  ３４２０  ２０１３  ７．１０．１Ａ法に従い、測定及び算出した。ガラス繊維織物の質量は、ＪＩＳ  Ｒ  ３４２０  ２０１３  ７．２に従い、測定及び算出した。硬化樹脂組成物及びガラス繊維織物の屈折率は、前述の方法で測定及び算出した。硬化樹脂組成物及びガラス繊維織物のアッベ数は、上記の方法で測定及び算出した。以下の評価は、透明シートの製造後、１週間室内で放置してから行った。
【００８３】
(高温多湿環境下使用前後の全光線透過率及びヘーズ)
透明シートの高温多湿環境下使用前の全光線透過率及びヘーズは、ＪＩＳ  Ｋ７３７５  ２００８「プラスチック−全光線透過率及び全光線反射率の求め方」に従って測定した。高温多湿環境下使用後の全光線透過率及びヘーズとしては、促進試験として透明シートを恒温恒湿機に入れ、５０℃、湿度９０％の湿熱環境下で７日間加熱した後の透明シートについてＪＩＳ  Ｋ７３７５  ２００８「プラスチック−全光線透過率及び全光線反射率の求め方」に従って測定した。高温多湿環境下使用前後の全光線透過率が９０％以上、高温多湿環境下放置前後のヘーズが３％以下のものを合格とした。なお、実施例１〜４、及び比較例３については、剥離可能なカバー材を剥離した後の透明シートについて、評価をおこなった。
【００８４】
（初期引裂強度（Ｎ））
前述した方法で測定、算出した。５０Ｎ以上のものを合格とした。なお、実施例１〜４、及び比較例３については、剥離可能なカバー材を剥離した後の透明シートについて、評価をおこなった。
【００８５】
（不燃性評価）
各透明シートの表面に、輻射電気ヒーターで５０ｋｗ/ｍ2の輻射熱を照射し、加熱開始後２０分間の総発熱量と、加熱開始後２０分間に発熱量が２００ｋｗ/ｍ2を超えた時間を測定した。加熱開始後２０分間の総発熱量が８ＭＪ/ｍ2以下であり、加熱開始後２０分間に最高発熱速度が１０秒以上継続して２００ｋｗ/ｍ2を超えない場合に、不燃性に優れる（◎）と評価とした。なお、実施例１〜４、及び比較例３については、剥離可能なカバー材を剥離した後の透明シートについて、評価をおこなった。
【００８６】
（透明シートに含まれる樹脂燃焼後のガラス繊維布帛目荒れの評価）
透明シートを、温度６２５℃のマッフル炉に入れ６０分間熱処理した後に取り出して室温まで冷却させ、ガラス繊維布帛の状態を目視により観察し、以下の基準により評価した。○以上を合格とした。なお、実施例１〜４、及び比較例３については、剥離可能なカバー材を剥離した後の透明シートについて、評価をおこなった。
◎：織目において一辺が０．５ｍｍ以上の貫通孔の発生がゼロであり、目荒れがほとんど確認できなかった。
○：織目において一辺が０．５ｍｍ以上の貫通孔の発生がゼロであり、やや目荒れが目立ったものの、実用上問題ないレベルであった。
×：織目において一辺が０．５ｍｍ以上の貫通孔の発生が確認され、目荒れが目立ち、実用上問題あるレベルであった。
【００８７】
各評価結果を表１に示す。
【００８８】
【表１】
2018140580.tif 000003
【００８９】
実施例１〜４の透明シートは、厚さが８〜３０μｍのガラス繊維布帛と、前記ガラス繊維布帛に含浸された状態で含まれる硬化樹脂組成物層と、前記硬化樹脂組成物層に積層された、ポリエステル樹脂、ポリカーボネート樹脂、及びポリアミド樹脂からなる群より選択される１種以上を含む熱可塑性樹脂層と、を含むものであったことから、初期引裂強度を向上させつつ、高温多湿環境下使用前後の透明性を向上、維持することが可能なものであった。中でも、実施例１及び２のシートは、ガラス繊維布帛が織物であり、前記織物を構成するガラス糸が、平均フィラメント径が３．５〜４．５μｍ、フィラメント本数が２０〜５５本であり、前記織物が、織密度が経緯ともに８０〜１２０本／２５ｍｍ、厚さが９〜１３μｍ、質量が９〜１５ｇ／ｍ２であったことから、透明シートに含有される樹脂が燃焼したときにガラス繊維布帛の目荒れの発生をより一層防ぎやすくするものであった。また、実施例１、３及び４は、硬化性樹脂組成物層がアクリルシラップを含む樹脂組成物を硬化したものであったことから、高温多湿環境下使用前後の透明性がより優れたものであった。中でも、実施例１は、さらにガラス繊維布帛の厚さが１３μｍ以下であったことから、高温多湿環境下使用前後の透明性が顕著に優れたものであった。
【００９０】
また、実施例１〜４の透明シートは、剥離可能なカバー材を剥離した場合に、アルカリ潜在耐性に優れており、高周波溶着加工が可能であって、カバー材の剥離に伴う静電気発生がより一層抑制できるものでもあった。また、実施例１〜４の透明シートは、カバー材、特に光透過性のカバー材を含むものであったことから、透明シートの製造工程及び防煙垂壁としての設置工事において、傷の発生が抑制でき、取扱い性にも優れたものであった。さらに、実施例１〜４の透明シート、特に実施例１〜３の透明シートは、柔軟性にも優れるものであり、５〜３００ｍのロール製品とすることも可能なものであった。
【００９１】
一方、比較例１の透明シートは、硬化樹脂組成物層に塩化ビニル樹脂フィルムを積層したものであったことから、高温多湿環境下使用後において塩化ビニル樹脂中の可塑剤が移行（ブリードアウト）し塩化ビニル樹脂フィルムと硬化樹脂組成物層の界面に滲出し、透明性を維持できなかった。
【００９２】
比較例２の透明シートは、硬化樹脂組成物層に積層された、ポリエステル樹脂、ポリカーボネート樹脂、及びポリアミド樹脂からなる群より選択される１種以上を含む熱可塑性樹脂層を含まなかったことから、初期引裂強度に劣るものであった。
【００９３】
比較例３の透明シートは、ガラス繊維布帛の厚さが３０μｍを超えるものであったことから、高温多湿環境下使用前後の透明性に劣るものであった。
【符号の説明】
【００９４】
１・・・透明シート
２・・・ガラス繊維布帛
３・・・硬化樹脂組成物層
３１、３２・・・硬化樹脂組成物層の表面
４・・・熱可塑性樹脂層
４１、４２・・・熱可塑性樹脂層４の表面側部分
５・・・剥離可能なカバー材
【図１】
2018140580.tif 000004
【図２】
2018140580.tif 000005
【図３】
2018140580.tif 000006
【手続補正書】
【提出日】平成29年7月5日(2017.7.5)
【手続補正１】
【補正対象書類名】特許請求の範囲
【補正対象項目名】全文
【補正方法】変更
【補正の内容】
【特許請求の範囲】
【請求項１】
厚さが８〜３０μｍのガラス繊維布帛と、前記ガラス繊維布帛に含浸された状態で含まれる硬化樹脂組成物層と、
前記硬化樹脂組成物層に積層された、ポリ塩化ビニル樹脂以外の熱可塑性樹脂を含む熱可塑性樹脂層と、を含む透明シートであって、
前記硬化樹脂組成物層が、アクリルシラップを含む樹脂組成物を硬化したものである、透明シート。
【請求項２】
前記透明シートが、防煙垂壁用、パーティション用、間仕切り用、防煙シート用又は防煙カーテン用である、請求項１に記載の透明シート。
【請求項３】
前記ガラス繊維布帛が織物であり、
前記織物を構成するガラス糸が、平均フィラメント径が３．５〜４．５μｍ、フィラメント本数が２０〜１１０本であり、
前記織物が、織密度が経緯ともに８０〜１２０本／２５ｍｍ、厚さが９〜３０μｍ、質量が９〜３５ｇ／ｍ２である、請求項１又は２に記載の透明シート。
【請求項４】
前記透明シートにおいて、前記硬化樹脂組成物層及び前記熱可塑性樹脂層の合計質量が１５０〜３００ｇ／ｍ２である、請求項１〜３のいずれか１項に記載の透明シート。
【請求項５】
前記熱可塑性樹脂層における表面側にさらに使用時に剥離される剥離可能なカバー材が積層され、
前記熱可塑性樹脂層が少なくとも表面側に帯電防止剤を含む、請求項１〜４のいずれか１項に記載の透明シート。
【請求項６】
下記促進試験前後の全光線透過率が９０％以上、ヘーズが３％以下である、請求項１〜５のいずれか１項に記載の透明シート。
（促進試験方法）
透明シートを恒温恒湿機に入れ、５０℃、湿度９０％の湿熱環境下で７日間加熱し、乾燥、自然冷却をおこなう。
【請求項７】
請求項１〜６のいずれか１項に記載の透明シートを含む、防煙垂壁。
【請求項８】
ガラス繊維布帛と、前記ガラス繊維布帛に含浸された状態で含まれる光硬化樹脂組成物層と、前記光硬化樹脂組成物層に積層された、熱可塑性樹脂層と、を含む透明シートの製造方法であって、
光透過性のカバー材が積層された光透過性の熱可塑性樹脂フィルムを少なくとも２枚準備する工程Ａと、
ガラス繊維布帛が浸漬されたアクリルシラップを含む未硬化の光硬化樹脂組成物を、前記工程Ａで得られた前記熱可塑性樹脂フィルム２枚で、光透過性のカバー材が外側となるようにして挟んだ状態で、前記未硬化の光硬化樹脂組成物に光を照射し、前記未硬化の光硬化性樹脂組成物を硬化させる工程Ｂと、を含む、透明シートの製造方法。
【手続補正書】
【提出日】平成29年9月25日(2017.9.25)
【手続補正１】
【補正対象書類名】特許請求の範囲
【補正対象項目名】全文
【補正方法】変更
【補正の内容】
【特許請求の範囲】
【請求項１】
厚さが８〜３０μｍのガラス繊維布帛と、前記ガラス繊維布帛に含浸された状態で含まれる硬化樹脂組成物層と、
前記硬化樹脂組成物層に積層された、ポリ塩化ビニル樹脂以外の熱可塑性樹脂を含む熱可塑性樹脂層と、を含む透明シートであって、
前記硬化樹脂組成物層が、アクリルシラップを含む樹脂組成物を硬化したものであって、熱可塑性を有していないものである、透明シート。
【請求項２】
前記透明シートが、防煙垂壁用、パーティション用、間仕切り用、防煙シート用又は防煙カーテン用である、請求項１に記載の透明シート。
【請求項３】
前記ガラス繊維布帛が織物であり、
前記織物を構成するガラス糸が、平均フィラメント径が３．５〜４．５μｍ、フィラメント本数が２０〜１１０本であり、
前記織物が、織密度が経緯ともに８０〜１２０本／２５ｍｍ、厚さが９〜３０μｍ、質量が９〜３５ｇ／ｍ２である、請求項１又は２に記載の透明シート。
【請求項４】
前記透明シートにおいて、前記硬化樹脂組成物層及び前記熱可塑性樹脂層の合計質量が１５０〜３００ｇ／ｍ２である、請求項１〜３のいずれか１項に記載の透明シート。
【請求項５】
前記熱可塑性樹脂層における表面側にさらに使用時に剥離される剥離可能なカバー材が積層され、
前記熱可塑性樹脂層が少なくとも表面側に帯電防止剤を含む、請求項１〜４のいずれか１項に記載の透明シート。
【請求項６】
下記促進試験前後の全光線透過率が９０％以上、ヘーズが３％以下である、請求項１〜５のいずれか１項に記載の透明シート。
（促進試験方法）
透明シートを恒温恒湿機に入れ、５０℃、湿度９０％の湿熱環境下で７日間加熱し、乾燥、自然冷却をおこなう。
【請求項７】
請求項１〜６のいずれか１項に記載の透明シートを含む、防煙垂壁。
【請求項８】
ガラス繊維布帛と、前記ガラス繊維布帛に含浸された状態で含まれ、熱可塑性を有していない光硬化樹脂組成物層と、前記光硬化樹脂組成物層に積層された、熱可塑性樹脂層と、を含む透明シートの製造方法であって、
光透過性のカバー材が積層された光透過性の熱可塑性樹脂フィルムを少なくとも２枚準備する工程Ａと、
ガラス繊維布帛が浸漬されたアクリルシラップを含む未硬化の光硬化樹脂組成物を、前記工程Ａで得られた前記熱可塑性樹脂フィルム２枚で、光透過性のカバー材が外側となるようにして挟んだ状態で、前記未硬化の光硬化樹脂組成物に光を照射し、前記未硬化の光硬化性樹脂組成物を硬化させる工程Ｂと、を含む、透明シートの製造方法。